(57)【要約】【課題】燃焼時の有害ガスの発生がなく、耐低温衝撃性及び難燃性に優れた安価な難燃性樹脂組成物、それが含まれた電線被膜材及びそれによって被覆された電線を提供することを目的とする。【解決手段】ポリオレフィン系樹脂と、官能基含有化合物変性エチレン系樹脂と、無機塩（但し、水和金属酸化物を除く）と、赤リンと、を含み、前記無機塩には、少なくとも炭酸カルシウムが含まれていることを特徴とする難燃性樹脂組成物、それが含まれた電線被膜材及びそれによって被覆された電線である。【選択図】なし【特許請求の範囲】
【請求項１】
ポリオレフィン系樹脂と、官能基含有化合物変性エチレン系樹脂と、無機塩（但し、水和金属酸化物を除く）と、赤リンと、を含み、前記無機塩には、少なくとも炭酸カルシウムが含まれていることを特徴とする難燃性樹脂組成物。
【請求項２】
ポリオレフィン系樹脂の含有量は、３５〜６０ｗ％であり、官能基含有化合物変性エチレン系樹脂の含有量は、１〜１５ｗ％であり、炭酸カルシウムの含有量は、３０〜５５ｗ％であり、赤リンの含有量は、０．５〜５ｗ％であることを特徴とする請求項１記載の難燃性樹脂組成物。
【請求項３】
請求項１又は２に係る難燃性樹脂組成分が含まれたことを特徴とする電線被膜材。
【請求項４】
請求項３記載の電線被膜材によって被覆されたことを特徴とする電線。
【発明の詳細な説明】
【技術分野】
【０００１】
本発明は、燃焼時の有害ガスの発生がなく、耐低温衝撃性及び難燃性に優れた難燃性樹脂組成物、それが含まれた電線被膜材及びそれによって被覆された電線に関する。
【背景技術】
【０００２】
ポリオレフィン系樹脂は、物理的性質及び化学的性質に優れているため、フィルム、シート、パイプ、容器、被覆電線及びケーブル（以下、被覆電線及びケーブルを併せて単に「電線」という）など、家庭用又は工業用として様々な用途に用いられているが、ポリオレフィン系樹脂は、易燃性であるため、これを難燃化するために、例えば、ポリオレフィン系樹脂に、臭素原子や塩素原子が含有されたハロゲン系難燃剤が添加されたものが用いられている。しかしながら、これらハロゲン系難燃剤は、少量の配合量で難燃効果を発揮させることができるが、燃焼時に有害なハロゲンガスを発生するという欠点を有する。
【０００３】
そこで、近年、燃焼時にハロゲンガスが発生せず、低発煙性で、無公害型の難燃剤として、水酸化マグネシウムなどの無機金属化合物の水和物が添加されたものが提案されている（特許文献１及び２）。
【０００４】
【特許文献１】特開平０２−０５３８４５号公報
【特許文献２】特開平０２−１４５６３２号公報
【発明の開示】
【発明が解決しようとする課題】
【０００５】
しかしながら、無機難燃剤の主成分として合成水酸化マグネシウムが添加された難燃性樹脂組成物は、低温において脆く、耐低温衝撃性が十分でなく、また合成水酸化マグネシウムが高価であるため、コスト高になり実用的でないという問題がある。また、無機難燃剤の主成分として天然水酸化マグネシウムが添加された難燃性樹脂組成物は、安価であるが、耐低温衝撃性が著しく劣るという問題がある。
【０００６】
そこで、本発明は、燃焼時の有害ガスの発生がなく、耐低温衝撃性及び難燃性に優れた安価な難燃性樹脂組成物、それが含まれた電線被膜材及びそれによって被覆された電線を提供することを目的とする。
【課題を解決するための手段】
【０００７】
以上の目的を達成するため、本発明者らは、鋭意研究を重ねた結果、無機難燃剤として、水酸化マグネシウムなどの水和金属酸化物を用いずに、安価な炭酸カルシウムを用いると共に、それと併せて難燃助剤としての赤リンを用いると、燃焼時の有害ガスの発生がなく、耐低温衝撃性及び難燃性が優れることを見出した。すなわち、本発明は、ポリオレフィン系樹脂と、官能基含有化合物変性エチレン系樹脂と、無機塩（但し、水和金属酸化物を除く）と、赤リンと、を含み、前記無機塩には、少なくとも炭酸カルシウムが含まれていることを特徴とする難燃性樹脂組成物、それが含まれた電線被膜材及びそれによって被覆された電線である。
【発明の効果】
【０００８】
以上のように、本発明によれば、燃焼時の有害ガスの発生がなく、耐低温衝撃性及び難燃性に優れた安価な難燃性樹脂組成物、それが含まれた電線被膜材及びそれによって被覆された電線を提供することができる。
【発明を実施するための最良の形態】
【０００９】
本発明に係る難燃性樹脂組成物において、ポリオレフィン系樹脂は、特に限定されないが、エチレン、プロピレン、ブテン−１、４−メチルペンテン−１、ヘキセン−１、オクテン−１等のα−オレフィンの単独重合体またはそれらの相互共重合体、エチレンと極性モノマーとのエチレン系共重合体等であり、具体的には、高・中・低密度・超低密度ポリエチレン、ポリプロピレン、ポリブテン−１等の単独共重合体、エチレンとプロピレン、ブテン−１、４−メチルペンテン−１、ヘキセン−１、オクテン−１等との相互共重合体、プロピレンとエチレンの相互共重合体、エチレンとビニルエステル、α，β−不飽和カルボン酸および／またはそのアルキルエステルとのエチレン系共重合体等が挙げられる。この中でもエチレン系共重合体が好ましく、エチレン系共重合体としては、例えば、エチレン−酢酸ビニル共重合体（ＥＶＡ）、エチレン−アクリル酸エチル共重合体（ＥＥＡ）、エチレン−アクリル酸メチル共重合体（ＥＭＡ）、エチレン−（メタ）アクリル酸共重合体、エチレン−（メタ）アクリル酸エステル共重合体、エチレン−（メタ）アクリル酸エステル共重合体ゴム、エチレン−（メタ）アクリル酸エステル−（メタ）アクリル酸共重合体ゴム（アクリルゴム）及びエチレン・α−オレフィン共重合体などがある。これらは、１種を単独で用いても２種以上を混合して用いてもよい。難燃性および機械特性向上の点からは、この中でもエチレン−酢酸ビニル共重合体（ＥＶＡ）が特に好ましい。
【００１０】
難燃性を向上させる上でエチレンに対し共重合させた共重合成分の含有量（例えばエチレン−酢酸ビニル共重合体ではＶＡ含有量、エチレン−エチルアクリレート共重合体ではＥＡ含有量）が、８〜４０ｗ％であること好ましく、１２〜３５ｗ％であることがさらに好ましい。また、ポリオレフィン系樹脂のＭＦＲ（メルトフローレイト、ＪＩＳ Ｋ７２１０に準拠、１９０℃／２．１６ｋｇ）は、強度の面、樹脂組成物の混練り加工性の面から０．０５〜２０ｇ／１０分、さらに好ましくは０．１〜１０ｇ／１０分程度が好ましい。
【００１１】
本発明に係る難燃性樹脂組成物において、官能基含有化合物変性エチレン系樹脂は、不飽和カルボン酸またはその誘導体、エポキシ基含有化合物、ヒドロキシル基含有化合物、アミノ基含有化合物、有機シラン化合物、有機チタネート化合物から選ばれる官能基含有化合物の少なくとも１種以上で変性されたものであり、特に不飽和カルボン酸またはその誘導体で変性されたエチレン系樹脂が好ましい。
【００１２】
変性に用いられる不飽和カルボン酸またはその誘導体を含有する化合物としては、例えば、アクリル酸、メタクリル酸、フラン酸、クロトン酸、ビニル酢酸、ペンテン酸等の不飽和モノカルボン酸；マレイン酸、フマル酸、シトラコン酸、イタコン酸等のα,β−不飽和ジカルボン酸または無水物、あるいはそれらの金属塩等があり、特にマレイン酸又はその無水物が好ましい。
【００１３】
官能基含有化合物変性エチレン系樹脂中の官能基含有化合物の含有量は、０．０１〜１０ｗ％が好ましく、０．０５〜５.０ｗ％がより好ましい。上記含有量が０．０１ｗ％未満では、本発明の効果が充分でなく、樹脂と難燃剤とのカップリング効果が発揮されない虞が生じる。また、１０ｗ％を超える場合は、変性させる際に分解、架橋反応が併発する虞を生じる。
【００１４】
本発明において、変性エチレン系樹脂は、未変性ポリエチレン系樹脂に官能基含有化合物と有機過酸化物を添加し、加熱混合することで得ることができる。変性エチレン系樹脂としては、この加熱混合による変性で官能基含有化合物の含有量を０．０１〜１０ｗ％としたもの、またはより含有量の大きい変性物を未変性エチレン系樹脂に混合して官能基含有化合物の含有量を上記範囲に調整したものが用いられる。
【００１５】
本発明に係る難燃性樹脂組成物において、無機難燃剤として含まれている炭酸カルシウムとしては、石灰石、大理石、方解石等の鉱石を粉砕した重質炭酸カルシウムや合成石である沈降性炭酸カルシウム及び軽質炭酸カルシウム等を挙げることができる。この中で、コストの点からは、重質炭酸カルシウムが好ましく使用できる。炭酸カルシウムの平均粒径としては、５μｍ以下、好ましくは４μｍ以下、より好ましくは３μｍ以下のものを選定すれば、ベース樹脂との混練性、得られるコンパウンドの機械的物性等の点から好ましい結果が得られる。
【００１６】
本発明に係る難燃性樹脂組成物において、無機難燃剤として含まれる無機塩としては、水和金属酸化物を用いなければ、炭酸カルシウムの他の無機塩を併用しても良い。本発明において、無機塩としては、硫酸カルシウム、珪酸カルシウム、リン酸カルシウム、酸化ジルコン、酸化チタン、酸化亜鉛、酸化マグネシウム、炭酸マグネシウム、硫酸バリウム、ホウ酸バリウム、メタホウ酸バリウム、ホウ酸亜鉛、メタホウ酸亜鉛、二硫化モリブデン、三酸化アンチモン、五酸化アンチモン、粘土、ケイソウ土、カオリナイト、モンモリロナイト、ハイドロタルサイト、タルク、シリカ、ホワイトカーボン、ゼオライト、ハイドロマグネサイト等が挙げられ、水和金属酸化物としては、例えば、水酸化マグネシウム、水酸化アルミニウム、水酸化カルシウム、水酸化バリウムなどがある。
【００１７】
これら無機塩は、表面処理剤で表面処理したものを使用することが好ましい。表面処理剤としては、脂肪酸および脂肪酸金属塩またはこれらの混合物、ならびに、脂肪酸エステル、ワックスまたはその変性物、硬化性樹脂、有機シラン、有機チタネート、有機ボラン等の表面処理剤、ポリカルボン酸系分散剤、ポリグリセリン誘導体、Ｎ−アシル塩基性アミノ酸、あるいは二塩基酸エリスリトール類エステル、リン酸エステル、亜リン酸エステル、アルコールリン酸エステル、その他のリン化合物等で表面処理された無機塩がある。
【００１８】
本発明に係る難燃性樹脂組成物において、難燃助剤としては、赤リンが含まれておれば良く、他の難燃助剤を併用しても良い。例えば、シリコーンパウダー、シリコーンガムなどのシリコーン化合物、トリクレジルホスフェート、トリフェニルホスフェート、リン酸エステル、ポリリン酸アンモニウムなどのリン系難燃剤、硼酸亜鉛、ヒドロキシスズ酸亜鉛、スズ酸亜鉛などの亜鉛化合物、メラミンシアヌレート、メラミンなどの窒素含有有機難燃剤、カーボンブラック、Ｎ，Ｎ´−ｍ−フェニレンジマレイミドなどのマレイミド化合物、三酸化アンチモン、五酸化アンチモン等を併用しても良い。
【００１９】
本発明に係る難燃性樹脂組成物において、ポリオレフィン系樹脂の含有量は、３５〜６０ｗ％であり、官能基含有化合物変性エチレン系樹脂の含有量は、１〜１５ｗ％であり、炭酸カルシウムの含有量は、３０〜５５ｗ％であり、赤リンの含有量は、０．５〜５ｗ％であることが好ましい。
【００２０】
官能基含有化合物変性エチレン系樹脂の含有量が１％未満では、電線を折り曲げた際に、無機塩と樹脂界面の剥離による白化現象が発生するため屈曲性を悪化し、一方、１５％を越えると耐低温衝撃性が低下する。
【００２１】
炭酸カルシウムの含有量が３０％未満では、難燃性が低下し、一方、５５％を越えると耐低温衝撃性・引張特性が低下する。
【００２２】
赤リンの含有量が０．５％未満では、難燃性が低下し、一方、５％を越えると耐低温衝撃性・引張特性が低下する。
【００２３】
本発明に係る難燃性樹脂組成物は、その特性を損なわない範囲で、その使用目的に応じて、各種添加剤や補助資材を配合することができる。それら各種添加剤や補助資材としては、傷付き白化防止剤、安定剤、酸化防止剤、紫外線吸収剤、光安定剤、帯電防止剤、滑剤、加工性改良剤、充填剤、分散剤、銅害防止剤、中和剤、発泡剤、気泡防止剤、着色剤、カーボンブラック等を挙げることができる。また、架橋剤、例えば有機過酸化物、硫黄またはシラン系架橋剤や架橋助剤を添加することにより架橋したり、電離性放射線を照射する等により架橋したりすることもできる。
【００２４】
本発明に係る難燃性樹脂組成物は、上記の各成分を、二軸混練押出機、バンバリーミキサー、ニーダー、ロールなど、通常用いられる混練装置で溶融混練して得ることができる。
【００２５】
また、本発明に係る難燃性樹脂組成物は、電線被覆材として用いることができ、電線の絶縁層やシース層として押出して被覆することにより電線を製造することができる。これら電線被覆材及び電線は、被覆層を架橋体とすることにより、耐熱性の向上のみならず、難燃性も向上させることができ、その場合には、本発明の難燃性樹脂組成物を通常の電線製造用押出成形機を用いて押出被覆し、その後、その被覆層を架橋することにより製造することができる。
【００２６】
架橋の方法は特に制限はなく、電子線架橋法や化学架橋法で行うことができる。電子線架橋法で行う場合、電子線の線量は１〜３０Ｍｒａｄが適当であり、効率よく架橋をおこなうために、トリメチロールプロパントリアクリレートなどのメタクリレート系化合物、トリアリルシアヌレートなどのアリル系化合物、マレイミド系化合物、ジビニル系化合物などの多官能性化合物を架橋助剤として配合してもよい。化学架橋法の場合は樹脂組成物、ヒドロペルオキシド、ジアルキルペルオキシド、ジアシルペルオキシド、ペルオキシエステル、ケトンペルオキシエステル、ケトンペルオキシドなどの有機過酸化物を架橋剤として配合し、押出成形被覆後に加熱処理により架橋をおこなう。
【００２７】
これら電線の導体径や導体の材質などは特に制限はなく、用途に応じて適宜定められる。導体の周りに形成される難燃性樹脂組成物の被覆層の肉厚も特に制限はないが、０．１５〜５ｍｍが好ましい。また、絶縁・被覆層が多層構造であってもよく、本発明の樹脂組成物で形成した被覆層のほかに中間層などを有するものでもよい。
【実施例】
【００２８】
次に、本発明に係る難燃性樹脂組成物の実施例について説明する。本実施例に係る難燃性樹脂組成物及びその比較例においては、下記の原材料を用いた。
（１）エチレン−酢酸ビニル共重合体（ＥＶＡ−１という）
ＭＦＲ ２ｇ／１０ｍｉｎ，ＶＡ含量 ２１重量％（宇部丸善ポリエチレン社製）
（２）エチレン−酢酸ビニル共重合体（ＥＶＡ−２という）
ＭＦＲ ２ｇ／１０ｍｉｎ，ＶＡ含量 １５重量％（宇部丸善ポリエチレン社製）
（３）エチレン−酢酸ビニル共重合体（ＥＶＡ−３という）
ＭＦＲ ０．１ｇ／１０ｍｉｎ，ＶＡ含量 ２６重量％（宇部丸善ポリエチレン社製）
（４）エチレン−酢酸ビニル共重合体（ＥＶＡ−４という）
ＭＦＲ １ｇ／１０ｍｉｎ，ＶＡ含量 ２０重量％（宇部丸善ポリエチレン社製）
（５）エチレン−酢酸ビニル共重合体（ＥＶＡ−５という）
ＭＦＲ ３ｇ／１０ｍｉｎ，ＶＡ含量 ２２重量％（宇部丸善ポリエチレン社製）
（６）エチレン−アクリル酸エチル共重合体（ＥＥＡという）
ＭＦＲ ２ｇ／１０ｍｉｎ，ＶＡ含量 ２１重量％（三井デュポンポリケミカル社製）
（７）直鎖状低密度ポリエチレン（Ｌ−ＬＤＰＥという）
ＭＦＲ ４ｇ／１０ｍｉｎ，密度 ０．９０４ｇ／ｃｍ３（宇部丸善ポリエチレン社製）
（８）無水マレイン酸変性直鎖状低密度ポリエチレン（ＭＡＨ-ＬＬという）
ＭＦＲ １．５ｇ／１０ｍｉｎ，密度 ０．９２０ｇ／ｃｍ３，
無水マレイン酸含量 ０．１重量％（宇部丸善ポリエチレン社製）
（９）炭酸カルシウム（炭酸カルシウム−１という）
ＳＣＰ−Ｅ＃２０１０ 平均粒径 １．１１μｍ（三共精粉社製）
（１０）炭酸カルシウム（炭酸カルシウム−２という）
ＳＣＰ−Ｅ＃８０ 平均粒径 ２．７７μｍ（三共精粉社製）
（１１）炭酸カルシウム（炭酸カルシウム−３という）
ＳＣＰ−Ｅ＃２３００ 平均粒径 ０．９６μｍ（三共精粉社製）
（１２）天然水酸化マグネシウム
マグシーズＷ−Ｈ４（神島化学工業製）
（１３）合成水酸化マグネシウム
キスマ５Ｂ（協和化学工業製）
（１４）赤リン
（燐化学工業社製  ノーバレッド１２０ＵＦ）
（１５）カーボンブラック
ＶＵＬＣＡＮ９Ａ３２（キャボット社製）
（１６）酸化防止剤
ＩＲＧＡＮＯＸ １０１０（チバ・スペシャルティ・ケミカルズ社製）
【００２９】
これら原材料を表１乃至６に示す配合でバンバリーミキサーにて１６５℃ で５分間混練した後、ロール混練機により１６５℃で７分間混練、造粒してペレットにすることにより実施例１乃至１７、並びに比較例１乃至７に係る難燃性樹脂組成物を得た。これら実施例１乃至１７、並びに比較例１乃至７に係る難燃性樹脂組成物を用いて、熱プレス成形機より１６５℃、１００ｋｇ/ｃｍ２、３分間成形することによりシートを作成し、この得られたシートを使用してＭＦＲ、引張強さ及び伸び、酸素指数及び脆化温度の評価試験などを下記の条件で行なった。評価結果を表１乃至６に示す。
【００３０】
評価試験法
（１）ＭＦＲ
ＪＩＳ Ｋ７２１０に準拠して行い、測定条件は荷重２．１６ｋｇ 、測定温度１９０℃。
（２）引張強さおよび伸び
シートは厚さ１ｍｍのものを使用し、JＩＳ Ｋ６３０１指定の３号ダンベルにて打ち抜
き、試験速度２００ｍｍ／ｍｉｎにて測定する。
（３）酸素指数
シートは厚さ３ｍｍのものを使用し、ＪＩＳ Ｋ７２０１に準拠して行う。結果は酸素指数で表されるが、この値は、大きい程、難燃性がより優れていることを意味する。
（４）脆化温度
シートは厚さ２ｍｍのものを使用し、ＪＩＳ Ｋ７２１６に準拠して行う。結果は脆化温度で表されるが、この値は、小さい程、耐低温衝撃性がより優れていることを意味する。
（５）判定
酸素指数、低温脆化、引長強さ及び引張伸びが全て下記の範囲に入った場合に○とした。
酸素指数：２５％≦    （一般的な難燃性レベル）
低温脆化：−６０℃≧    （寒冷地での耐低温衝撃性）
引張強さ：１０ＭＰａ≦    （ＪＣＳ ４４１８等の耐燃性ケーブル規格）
引張伸び：３５０％≦     （ＪＣＳ ４４１８等の耐燃性ケーブル規格）
【００３１】
【表１】
2008050575.tif 000002
【００３２】
表１に示すように、実施例１に係る難燃性樹脂組成物は、従来技術と異なり、水酸化マグネシウムを用いずに炭酸カルシウムと赤リンを用いているため、酸素指数・脆化温度・引張強さ・引張伸びいずれにおいても十分な効果を示している。これに対して比較例１に係る難燃性樹脂組成物は、天然水酸化マグネシウムを用いているため、酸素指数が十分でなく、脆化温度も高い。比較例２及び３に係る難燃性樹脂組成物は、天然水酸化マグネシウムの配合量を増加したため、酸素指数が高くなるが、逆に脆化温度は更に高くなる。比較例４及び５に係る難燃性樹脂組成物は、合成水酸化マグネシウムを用いているため、比較例２及び３よりも脆化温度低くなっているが、十分でない。
【００３３】
【表２】
2008050575.tif 000003
【００３４】
表２に示すように、実施例１及び２に係る難燃性樹脂組成物は、各々ＶＡ含有量２１％，１５％のＥＶＡを用いており、酸素指数・脆化温度・引張強さ・引張伸びいずれにおいても十分な効果を示している。実施例１乃至５に係る難燃性樹脂組成物は、ＭＦＲ０．１〜３ｇ／１０ｍｉｎのＥＶＡをもちいており、酸素指数・脆化温度・引張強さ・引張伸びいずれにおいても十分な効果を示している。実施例６及び７に係る難燃性樹脂組成物は、各々ＥＥＡ、Ｌ−ＬＤＰＥを用いており、酸素指数・脆化温度・引張強さ・引張伸びいずれにおいても十分な効果を示している。
【００３５】
【表３】
2008050575.tif 000004
【００３６】
表３に示すように、実施例１、並びに８乃至１０に係る難燃性樹脂組成物は、ＭＡＨ−ＬＬを１乃至１０％添加しており、酸素指数・脆化温度・引張強さ・引張伸びいずれにおいても十分な効果を示している。
【００３７】
【表４】
2008050575.tif 000005
【００３８】
表４に示すように、実施例１、１１及び１２に係る難燃性樹脂組成物は、平均粒径５μｍ以下の炭酸カルシウムを用いているため、酸素指数・脆化温度・引張強さ・引張伸びいずれにおいても十分な効果を示している。また実施例１、１１及び１２に係る難燃性樹脂組成物のように平均粒径が小さくなるほど、脆化温度は低くなり効果が大きくなる。
【００３９】
【表５】
2008050575.tif 000006
【００４０】
表５に示すように、実施例１、１３及び１４に係る難燃性樹脂組成物は、炭酸カルシウムを３０乃至５０％添加しているため、酸素指数・脆化温度・引張強さ・引張伸びいずれにおいても十分な効果を示している。これに対して、比較例６に係る難燃性樹脂組成物は、炭酸カルシウムが無添加のため、酸素指数が小さく、難燃性が十分でない。
【００４１】
【表６】
2008050575.tif 000007
【００４２】
表６に示すように、実施例１、並びに１５乃至１７に係る難燃性樹脂組成物は、赤リンを１乃至５％で添加しているため、酸素指数・脆化温度・引張強さ・引張伸びいずれにおいても十分な効果を示している。比較例７に係る難燃性樹脂組成物は、赤リンが無添加のため、酸素指数が小さく、難燃性が十分でない。